СПОСОБ ПОЛУЧЕНИЯ КОНЦЕНТРАТА, СОДЕРЖАЩЕГО РЕНИЙ И ПЛАТИНУ
METHOD FOR OBTAINING CONCENTRATE CONTAINING RHENIUM AND PLATINUM

Способ получения концентрата, содержащего платину и рений, из кислых растворов относится к гидрометаллургии редких и благородных металлов, в частности к способам получения концентратов этих металлов из содержащих их растворов.
Известен способ переработки отработанных платинорениевых катализаторов, включающий их гидрохлорирование с переводом в раствор платины и рения, последующее осаждение концентрата соединений платины и рения, а затем пирометаллургическую обработку осадка с целью их разделения [1].
Основным недостатком способа является низкое извлечение рения.
Известен способ [2] получения концентрата, содержащего рений и платину, из содержащих их кислых растворов. Способ включает выделение сульфидов и других соединений платины и рения путем обработки тиосульфатом натрия при отношении масс реагента и растворенных платины и рения от 26 до 75 и последующее отделение осадка от раствора.
Данный способ является наиболее близким по технической сущности и достигаемому результату к заявляемому и принят в качестве прототипа.
Недостатком способа является большой расход реагента для достижения заданного извлечения из раствора платины и рения.
Технический результат, на достижение которого направлен предлагаемый способ, заключается в сокращении расхода тиосульфата натрия и повышении степени извлечения рения из кислого раствора в концентрат за счет изменения методики ввода реагента осадителя в кислый раствор, содержащий платину и рений.
Заданный технический результат достигается тем, что в известном способе получения концентрата, содержащего рений и платину, из кислых растворов, включающем введение в раствор тиосульфата натрия, отделение полученных сульфидов и других соединений рения и платины от раствора, тиосульфат натрия вводят в виде водного раствора путем непрерывной, равномерной его подачи в горячий, кислый раствор, содержащий платину и рений при соотношении масс реагента и растворенных рения и платины от 15 до 23.
Сущность способа заключается в следующем. В горячий, кислый раствор, содержащий платину и рений, тиосульфат натрия вводят в виде водного раствора путем непрерывной, равномерной его подачи. При таком способе ввода реагента в кислом растворе сразу же образуется гомогенная смесь и в течение всего времени осаждения платины и рения поддерживается примерно одинаковая концентрация тиосульфата натрия. При заданных параметрах тиосульфат натрия главным образом расходуется на основную реакцию - осаждение сульфидов платины и рения, за счет чего значительно сокращается его расход. Кроме того, не создается большой избыток реагента в единице объема, что обычно приводит к активизации всевозможных побочных химических реакций с его участием. Специально проведенные исследования показали, что для достижения степени осаждения платины и рения на уровне прототипа по данной методике требуется значительно меньший расход тиосульфата натрия, при соотношении масс реагента и растворенных рения и платины, составляющем от 15 до 23. При соотношении масс реагента и растворенных рения и платины, составляющем менее 15, степень осаждения металлов в осадок сульфидов уменьшается, а при более 23 ведет к непроизводительному расходу реагента.
Примеры
2
2
3
2
Для получения концентрата, содержащего платину и рений, использовали 1,5 М соляную кислоту объемом 0.3 л. Концентрация платины и рения в этом растворе была равна соответственно 0.322 и 0.318 г/л. Раствор залили в стеклянный реактор объемом 0.5 л, снабженный мешалкой и обратным холодильником, нагрели до температуры 90-100°С и в течение 20 минут путем непрерывной, равномерной подачи вводили расчетную массу водного раствора тиосульфата натрия (20 мас.% NaSO·5HO в растворе). После введения расчетной массы раствора реагента образовавшуюся пульпу прогрели 10-15 минут, охладили и отделили осадок сульфидов и других соединений платины и рения от маточного раствора. По остаточной концентрации платины и рения в маточном растворе определили их степень извлечения. Результаты опытов представлены в таблице.
№ опыта
Масса р-ра тиосульфата натрия (т/с), г
Отношение М(т/с)/М(Pt,Re)
Извлечение в осадок, %
Pt
Re
1
19.2
1:20
99.6
98.2
2
9.6
1:10
98.8
67.3
3
28.8
1:30
99.7
98.4
Источники информации
1. Букин В.И., Игумнов М.С., Сафонов В.В. и др. Переработка производственных отходов и вторичных сырьевых ресурсов, содержащих редкие, благородные и цветные металлы. М.: «Деловая столица», 2002, с.165.
2. Способ получения концентрата, содержащего рений и платину, из содержащих их кислых растворов. Пат. RU 2363744, МПК C22B 11/00 (2006.01). Опубл. 10.08.2009, бюл. №22.